(57)【要約】【課題】  高出力でかつ良好な再生出力ノイズ比（Ｃ／Ｎ）を示す磁気テープ、特に１ＴＢ以上の高容量に対応しうる短波長域における良好な再生出力ノイズ比（Ｃ／Ｎ）を確保して高記録密度特性に優れた磁気テープを提供する。【解決手段】  非磁性支持体とこの支持体の一方の面に形成された少なくとも１層の磁性層とを有する磁気テープにおいて、最上層磁性層に含まれる磁性粉末は、粒子サイズが３０ｎｍ以下の略粒状の磁性粒子からなり、長手方向の保磁力ＨｃM と幅方向の保磁力ＨｃT との比〔ＨｃM ／ＨｃT 〕が２．２以上であることを特徴とする磁気テープ、特に最上層磁性層に含まれる磁性粉末が粒子サイズ２０ｎｍ以下、軸比（長径／短径）が２未満である窒化鉄系磁性粉末からなる上記構成の磁気テープ。【選択図】  なし【特許請求の範囲】
【請求項１】
非磁性支持体とこの支持体の一方の面に形成された少なくとも１層の磁性層とを有する磁気テープにおいて、最上層磁性層に含まれる磁性粉末は、粒子サイズが３０ｎｍ以下の略粒状の磁性粒子からなり、長手方向の保磁力ＨｃM と幅方向の保磁力ＨｃT との比〔ＨｃM ／ＨｃT 〕が２．２以上であることを特徴とする磁気テープ。
【請求項２】
最上層磁性層に含まれる磁性粉末は、粒子サイズが２０ｎｍ以下の略粒状の磁性粒子からなる請求項１に記載の磁気テープ。
【請求項３】
最上層磁性層に含まれる略粒状の磁性粒子は、軸比（長径／短径）が２未満である請求項１または２に記載の磁気テープ。
【請求項４】
最上層磁性層に含まれる略粒状の磁性粒子は、窒化鉄系磁性粉末である請求項１〜３のいずれかに記載の磁気テープ。
【発明の詳細な説明】
【技術分野】
【０００１】
本発明は、高記録密度特性に優れた磁気テープ、特に塗布型の磁気テープ（以下、「磁気記録テープ」あるいは単に「テープ」ということもある）に関する。
【背景技術】
【０００２】
磁気テープは、オーディオテープ、ビデオテープ、コンピュータテープ等、種々の用途があるが、特にデータバックアップ用テープの分野では、バックアップの対象となるハードディスクの大容量化にともない、１巻当たり数１０〜１００ＧＢの記録容量のものが商品化されている。また、１ＴＢを超える大容量バックアップテープも提案されており、磁気テープの高記録密度化は不可欠である。
このような高記録密度化に対応した塗布型の磁気テープを製造するにあたっては、磁性粉末の微粒子化とそれらの塗膜中への高密度充填、塗膜の平滑化、磁性層の薄層化に関する高度な技術が用いられている。また、斜め蒸着やスパッタ膜のような金属薄膜を磁性層として設けた薄膜型の磁気テープも商品化されている。
【０００３】
塗布型の磁気テープでは、高記録密度に対応した短波長領域での良好な電磁変換特性を確保するには用いる磁性粉末が特に重要である。磁性粉末の改良に関しては、主として、短波長記録に対応するために、年々、微粒子化とともに、高保磁力化、高飽和磁化で代表される磁気特性の改善が図られている。
高記録密度磁気テープでは、オーディオ用や家庭用ビデオテープに使用されていた強磁性酸化鉄、Ｃｏ変性強磁性酸化鉄、酸化クロム等に代えて、現在では、長軸方向の粒子サイズが１００ｎｍ程度の針状の金属磁性粉末が主として使用されている。
【０００４】
また、近年、希土類元素と鉄または鉄を主体とする遷移金属元素とからなる平均粒子サイズが５〜２００ｎｍ、保磁力が２００ｋＡ／ｍ程度の本質的に粒状ないし楕円状である希土類−鉄系磁性粉末の使用が提案されている（特許文献１〜３参照）。具体的には、特許文献１，２には、非磁性支持体上に、希土類元素と鉄または鉄を主体とする遷移金属元素（またはさらに硼素）とからなる平均粒子サイズが５〜２００ｎｍの磁性粉末および結合剤を含有する磁性層を有する磁気記録媒体が開示されている。
特許文献３には、非磁性支持体と、この非磁性支持体の一面に形成された非磁性粉を含む下層と、この下層の上に形成された磁性粉を含む磁性層と、さらに非磁性支持体の他方の面に形成された非磁性粉を含むバックコート層を有する磁気テープにおいて、上記の磁性層が、希土類元素−鉄−硼素系磁性粉末等からなる平均粒子径が５〜５０ｎｍの板状、粒状ないし楕円状の磁性粉を含む、厚さが０．０９μｍ以下の磁性層で構成されており、かつ下層、バックコート層の少なくとも一層に平均粒子径が１０〜１００ｎｍの非磁性の板状粒子を含むことを特徴とした磁気テープが開示されている。
【０００５】
さらに、希土類元素と鉄または鉄を主体とする遷移金属元素と窒素とからなる平均粒子径が５〜５０ｎｍの略粒状である窒化鉄系磁性粉末の使用が提案されており、その保磁力は２１０ｋＡ／ｍ以上のものも開示されている（特許文献４，５参照）。
具体的には、特許文献４，５には、非磁性支持体の一方の面上に非磁性下層と磁性層を形成し、非磁性支持体の他方の面上にバック層を形成した磁気記録媒体において、最上層磁性層に含まれる磁性粉末が、希土類元素と鉄または鉄を主体とする遷移金属元素とからなる、特にコアー部分がＦｅ16Ｎ2 からなる、平均粒子径が５〜５０ｎｍで平均軸比が１以上２以下である略粒状の希土類−鉄系磁性粉末であり、かつ媒体全体の厚さが６μｍ未満である磁気記録媒体が開示されている。
【０００６】
さらに詳しくは、特許文献４では、サーボ信号を記録した磁気テープを１リールタイプのカートリッジに収容し、サーボ信号によりデータトラックをトレースすることにより、高いトラック密度を実現した磁気テープカートリッジが開示されている。また、再生ヘッドに磁気抵抗効果型磁気ヘッド（ＭＲヘッド）を搭載することにより、０．０９μｍ以下の上層磁性層厚さでも、高再生出力（高Ｃ）、高再生出力ノイズ比（高Ｃ／Ｎ）を実現している。特許文献５には、上記の特許文献４の磁気記録媒体にサーボ信号記録用の下層磁性層を形成し、サーボ信号出力を高くして、サーボトラッキング特性を向上させた磁気テープおよび磁気テープカートリッジが開示されている。
【０００７】
また、電磁変換特性の改善のため、磁性層中の磁性粉末の配向構造を規定した磁気記録媒体の提案もなされている（特許文献６〜８参照）
例えば、特許文献６，７には、短波長信号から長波長信号の幅広い記録波長領域において高い電磁変換特性を発揮する磁気記録媒体を得る目的で、磁性粉末として板状の強磁性六方晶系フェライトを主体としたものを使用し、磁性層の厚さを１μｍ以下とした磁気記録媒体において、長手方向の抗磁力をＨｃ1 、垂直方向の抗磁力をＨｃ2 、幅方向の抗磁力をＨｃ3 としたとき、Ｈｃ1 ＞Ｈｃ2 ＞Ｈｃ3 の関係、またはＨｃ2 ＞Ｈｃ1 ＞Ｈｃ3 の関係を有するようにした磁気記録媒体が提案されている。
【０００８】
特許文献８には、高出力化等のすぐれた短波長特性を発揮する磁気記録媒体を得る目的で、平均粒子径が５〜１００ｎｍの粒状の希土類−遷移金属系磁性粉末を使用し、磁性層の厚さを３００ｎｍ以下とした磁気記録媒体において、長手方向の保磁力／幅方向の保磁力との比を１．２０以上、好ましくは１．２５以上通常１．３５までとし、かつ長手方向における角形比／幅方向における角形比との比を１．９以上、好ましくは２．２以上通常４．０までとなるようにした磁気記録媒体が提案されている。
【０００９】
【特許文献１】特開２００１−１８１７５４号公報
【特許文献２】特開２００２−０５６５１８号公報
【特許文献３】特開２００４−００５８９６号公報
【特許文献４】ＷＯ０３／０７９３３２Ａ１パンフレット
【特許文献５】ＷＯ０３／０７９３３３Ａ１パンフレット
【特許文献６】特開平０６−２７４８４７号公報
【特許文献７】特開平０６−２８２８３５号公報
【特許文献８】特開２００３−２７２１２３号公報
【発明の開示】
【発明が解決しようとする課題】
【００１０】
特許文献１〜８に開示される磁気記録媒体は、各文献に記載される前記独自の構成とすることでそれに応じた特有の効果が奏されるが、本発明者らの検討では、いずれの媒体も電磁変換特性の改善の面でなお十分でないことがわかった。
例えば、特許文献１〜５に開示されているような略粒状等の微粒子磁性粉末を使用しただけでは、保磁力、平均粒子サイズから期待されるほど、ＭＲヘッドで評価した際の再生出力（Ｃ）および再生出力ノイズ比（Ｃ／Ｎ）等の電磁変換特性の大幅な改善効果が得られないものであった。また、特許文献６〜８に開示されているような磁性層中の磁性粉末の配向構造を規定した磁気記録媒体でも、高出力等の特性が得られても、以下のように、再生出力ノイズ比（Ｃ／Ｎ）等の特性面では十分とはいえなかった。
【００１１】
つまり、特許文献６，７では、磁性粉末として、板状の強磁性六方晶系フェライトで、その板状比が３〜７、平均粒子径が３０〜１００ｎｍ程度のものが好ましいとされ、実施例には、このような磁性粉末を用いて磁性層中の磁性粉末の配向構造を前記のように規制した、特に長手方向の抗磁力（保磁力）Ｈｃ1 ＞幅方向の抗磁力Ｈｃ3 の関係として両者の比が２．２以上となるようにした媒体が示されているが、本発明の目的とするような短波長域では、再生出力ノイズ比（Ｃ／Ｎ）が低くなる傾向があることがわかった。
また、特許文献８では、実施例として、平均粒子径が５〜１００ｎｍの粒状の希土類−遷移金属系磁性粉末を用い、磁性層における長手方向の保磁力／幅方向の保磁力との比を１．２６〜１．３３となるようにした磁気記録媒体が示されているが、この場合も、やはり再生出力ノイズ比（Ｃ／Ｎ）が低くなる傾向があることがわかった。
【００１２】
本発明は、このような従来技術の問題点を克服し、高出力でかつ良好な再生出力ノイズ比（Ｃ／Ｎ）を示す磁気テープを提供すること、特に１ＴＢ以上の高容量に対応しうる、短波長域における良好な再生出力ノイズ比（Ｃ／Ｎ）を確保して高記録密度特性に優れた磁気テープを提供することを課題としている。
【課題を解決するための手段】
【００１３】
本発明者らは、上記の課題に対して、電磁変換特性、とりわけ再生出力ノイズ比Ｃ／Ｎの向上、改良方法について、詳細に検討した結果、磁性粉末として、軸比（長径／短径）が２未満となる略粒状の磁性粒子で、その粒子サイズが３０ｎｍ以下、特に好ましくは２０ｎｍ以下となる微粒子磁性粉末、中でも窒化鉄系磁性粉末を使用すると共に、これを含ませた磁性層の配向構造を、長手方向の保磁力ＨｃM と幅方向の保磁力ＨｃT との比が特定値以上となる配向構造としたときに、短波長記録時の出力Ｃが大きくノイズＮが小さい、再生出力ノイズ比（Ｃ／Ｎ）に格段にすぐれた、良好な短波長記録再生特性を示す磁気テープが得られることを知り、本発明を完成するに至った。
【００１４】
すなわち、本発明は、非磁性支持体とこの支持体の一方の面に形成された少なくとも１層の磁性層とを有する磁気テープにおいて、最上層磁性層に含まれる磁性粉末は、粒子サイズが３０ｎｍ以下の略粒状の磁性粒子からなり、長手方向の保磁力ＨｃM と幅方向の保磁力ＨｃT との比〔ＨｃM ／ＨｃT 〕が２．２以上であることを特徴とする磁気テープに係るものであり、特に、最上層磁性層に含まれる磁性粉末は、粒子サイズが２０ｎｍ以下の略粒状の磁性粒子からなる、また軸比（長径／短径）が２未満である、さらに窒化鉄系磁性粉末である上記構成の磁気テープに係るものである。
【００１５】
このように、本発明者らは、略粒状の特定の微粒子磁性粉末を使用し、これを含ませた磁性層の配向構造として、長手方向の保磁力ＨｃM を大きくすると共に、幅方向の保磁力ＨｃT を小さくすると、短波長記録時の出力Ｃが大きくノイズＮが小さくなり、良好な短波長記録再生特性が得られることを知り、この知見をもとに長手方向の保磁力ＨｃM と幅方向の保磁力ＨｃT との比（ＨｃM ／ＨｃT ）と再生出力ノイズ比（Ｃ／Ｎ）との関係につき、詳細検討した結果、上記比（ＨｃM ／ＨｃT ）を２．２以上と大きくしたときに、上記Ｃ／Ｎが顕著に向上してくることを見出したものである。
【００１６】
長手方向の保磁力と幅方向の保磁力との比（ＨｃM ／ＨｃT ）は、２．５以上であるのが好ましく、３．０以上であるのがより好ましい。理想的には無限大であるのが好ましいが、現状では１０以下である。１０以下であるという理由は、磁性粉末の粒子形状が略粒状で完全な球ではなく、またカーボンブラックやアルミナ等の充填剤の存在、磁性粉末の不均一分散等により、磁性粒子の回転が束縛されて、磁性粉末の磁化容易軸を長手方向に完全に配向させることが難しいためである。なお、小規模実験によると、長手方向の保磁力と幅方向の保磁力の比を１０にするためには、０．７Ｔ以上の磁界中で配向および乾燥を行う方法を加味すれば有効であることが確認されている。
【００１７】
このように構成される本発明の磁気テープが短波長域において優れたＣ／Ｎが得られる理由は明確ではないが、つぎのように考えられる。
図１に示すように、磁気テープ１の最上層磁性層において長手方向に記録された信号が磁気ヘッド３によって反対方向に磁化する場合、図２に示すように、時間の経過Ｔと共に磁化２が回転して磁化反転する。磁化２の回転方向には、幅方向と膜面に垂直方向が考えられるが、膜面に垂直方向では磁化が膜面に垂直方向に立つと超薄膜の最上層磁性層では反磁界が大きくなるので、幅方向（磁性層面内）が磁化回転方向になると考えられる。
【００１８】
このため、幅方向の保磁力ＨｃT が小さい磁性層の方が弱い磁気ヘッド磁界でも容易に磁化反転が可能となる。したがって、磁気ヘッドから離れた部分、つまり最上層磁性層の下部でも容易に磁化反転する。その結果、最上層磁性層の表面部から下部までのすべてにわたり容易に磁化反転が可能となり、幅方向の保磁力ＨｃT が小さい磁性層の方が磁気記録に係る磁性粒子を多くすることができ、短波長記録をする場合の出力（Ｃ）、出力ノイズ比（Ｃ／Ｎ）が大きくなるものと考えられる。
これに対し、幅方向の保磁力ＨｃT が大きい磁性層では弱い磁気ヘッド磁界では容易に磁化反転せず、磁気ヘッドから離れた部分、つまり最上層磁性層の下部では磁化反転を起こしにくい。その結果、最上層磁性層の表面部に比べて下部での磁化反転が減少し、磁気記録に係る磁性粒子が少なくなるため、短波長記録をする場合の出力（Ｃ）、出力ノイズ比（Ｃ／Ｎ）が低下してくるものと考えられる。
【００１９】
図３および図４は、これらの関係を模式的に示したものである。
すなわち、図３は、最上層磁性層における幅方向の保磁力ＨｃT を小さくし、長手方向の保磁力ＨｃM との比（ＨｃM ／ＨｃT ）を２．２以上とした例であり、この場合は、最上層磁性層の表面部から下部までのすべてにわたり容易に磁化反転が可能となるため、出力（Ｃ）、出力ノイズ比（Ｃ／Ｎ）が大きくなる。一方、図４は、最上層磁性層における幅方向の保磁力ＨｃT を大きくし、長手方向の保磁力ＨｃM との比（ＨｃM ／ＨｃT ）を２．２未満とした例であり、この場合は、最上層磁性層の表面部に比べて下部での磁化反転が減少するため、出力（Ｃ）、出力ノイズ比（Ｃ／Ｎ）が低下する。
【００２０】
また、本発明の上記構成においては、図１（および図３、図４）に示される磁化遷移領域（磁性層中の磁化が反転する境界領域）４も、ＨｃM ／ＨｃT の値が大きいほど狭くなるので短波長記録に優れる磁気テープを得ることができる。
磁性粉末は単磁区粒子のため、磁化遷移領域は磁性粉末の長手方向の粒子径以下にはならず、本発明のように粒子サイズが３０ｎｍ以下と記録波長に比べて小さい場合は、粒子径の微小化にともなって磁化遷移領域が３０ｎｍ以下になる。
【００２１】
なお、長手方向の保磁力ＨｃM が大きいほど反磁界による自己減磁も小さくなるため、この長手方向のＨｃM を大きくして、これと幅方向のＨｃT との比（ＨｃM ／ＨｃT ）を大きくする、つまりＨｃM ／ＨｃT の値を２．２以上、好ましくは２．５以上、より好ましくは３．０以上とすることにより、Ｃ／Ｎを高くすることができる。ＨｃM ／ＨｃT の値が２．２未満ではＣ／Ｎ向上効果が小さい。ＨｃM ／ＨｃT の値が１０を超えると、Ｃ／Ｎ向上効果が飽和するため、通常は１０以下である。ＨｃM ／ＨｃT の値が１０を超えるとＣ／Ｎ向上効果が飽和する理由は不明であるが、磁化遷移領域の大きさが磁性粉末の粒子径とコンパラオーダーになるためと推定している。
【００２２】
以上のように、本発明では、全く新しい着眼点として、磁気テープの長手方向の保磁力ＨｃM を大きくし、幅方向の保磁力ＨｃT を小さくして、長手方向の保磁力と幅方向の保磁力との比（ＨｃM ／ＨｃT ）を特定値以上に規定することで、電磁変換特性の大幅な改善をはかれることを見出したものである。上記比が特定値未満では、長手方向への反磁界が大きく、短波長域のＣ／Ｎが確保できなくなり、１０を超えるあまりに大きい値にすることは、現状の磁性粉をはじめとした材料や手法を駆使しても難しい。
【００２３】
本発明において、保磁力ＨｃM およびＨｃT は、東英工業社製の試料振動型磁力計で、２５℃、外部磁場１２７３．３ｋＡ／ｍで定法に準じて測定した値である。測定試料の調製は、磁気テープ２０枚を貼り合わせ、これを直径８mmに打ち抜いて行った。測定値は、磁気テープの長手方向および幅方向に１０回測定した平均値である。
【００２４】
磁気テープの保磁力は、従来では、通常、長手方向の保磁力（ＨｃM ）を指していた。これは、ＨｃM が短波長記録時の反磁場による出力低下に影響し、ＨｃM を大きくすると反磁場による出力低下を小さくでき、短波長出力を向上できるので、着目されていたからである。しかし、本発明においては、１ＴＢを超える大容量高密度記録（概ね１．０ＧＢ／ｉｎ2 を超える）媒体に要求される短波長域におけるＣ，Ｃ／Ｎの向上には、磁気テープの幅方向の保磁力（ＨｃT ）を小さくするのが効果的であり、さらに長手方向と幅方向とに分けて保磁力を制御して（ＨｃM ／ＨｃT ）の値を調整することが、上記特性の向上に極めて効果的であることをはじめて見出したものである。
【００２５】
本発明において、（ＨｃM ／ＨｃT ）の値を２．２以上にするための手段は、特に制限されないが、好ましくは以下の（ａ）〜（ｄ）の方法が挙げられる。
以下の（ａ）〜（ｄ）の方法を単独で用いて、好ましくはこれらの幾つかを併用することにより、所定の（ＨｃM ／ＨｃT ）の値を有する磁気テープを製造することができる。もちろん、（ＨｃM ／ＨｃT ）の値を制御する方法は、以下の（ａ）〜（ｄ）の方法に限定されず、他の公知の方法を、適宜併用しても差し支えない。
【００２６】
（ａ）  同じ長手方向の保磁力でも、幅方向の保磁力を小さくして、（ＨｃM ／ＨｃT ）の値を大きくするには、磁性粉末の形状を選定する。
磁性粉の形状は略粒状である。略粒状の磁性粉末とは、軸比（長径／短径）が２未満、好ましくは１．５以下、より好ましくは１．５未満である、球状、略球状、楕円体状、略楕円体状、多面体状、略多面体状、板状、略板状の粒子である。
なお、長径とは、略球状、楕円体状、略楕円体状、多面体状、略多面体状では最大さしわたし径であり、板状、略板状粒子では板径である。また、短径とは、略球状、楕円体状、略楕円体状、多面体状、略多面体状粒子では最大さしわたし径と直角方向のさしわたし最大径であり、板状、略板状粒子では板厚である。
ＨｃM に対し、相対的にＨｃT をより小さくするには、略粒状の微粒子磁性粉末の粒子サイズは３０ｎｍ以下が好ましく、２０ｎｍ以下がより好ましく、１５ｎｍ以下がさらに好ましく、１５ｎｍ未満が最も好ましい。また、３ｎｍ以上が好ましく、５ｎｍ以上がより好ましく、８ｎｍ以上がさらに好ましい。この範囲の粒子サイズが好ましいのは、３ｎｍ未満では磁性粉末の磁気塗料への分散が難しいため、相対的にＨｃT が高くなる。また、３０ｎｍを超えると、磁気テープのノイズが高くなる。なお、粒子サイズが３０ｎｍを超える粒子の混入を排除するものではないが、３０ｎｍを超える粒子が混入している場合でも、数平均粒子サイズは３０ｎｍ以下が好ましい。
【００２７】
（ｂ）  焼結の少ない磁性粉末を用いることが好ましい。
本発明の磁気テープに用いられる最上層磁性層に含まれる略粒状の磁性粉末としては、希土類元素、アルミニウム、珪素、ジルコニウム、チタンのように、その酸化物が６００℃以下の水素還元によって還元されない元素（特に、希土類元素、アルミニウム、珪素）の少なくとも一つが外層部分に主体的に存在し、かつ鉄または鉄を主体とする遷移金属元素と窒素がコアー部分に主体的に存在するものが好ましい。
磁性粉の外層部分をこのような構成にすることにより、磁性粉製造時の磁性粉どうしの焼結が防止され、ＨｃM に対して、相対的にＨｃT をより小さくすることができる。さらに、コアー部分がＦｅ16Ｎ2 相を含有する窒化鉄系磁性粉末がより好ましい。また、磁性粉末の粒子毎の窒素等の組成分布が小さいことが好ましい。
【００２８】
（ｃ）  媒体の長手方向の角形を制御することが好ましい。
記録方向つまり長手方向の保磁力ＨｃM を大きくすることと電磁変換特性を低下させないことのため、長手方向の角形は０．７５以上であるのが好ましい。角形は大きければ大きいほど好ましい。理論的な理想値としては１であるが、現実的には０．９５程度が限界である。また、媒体のＳＦＤ（異方性磁界分布）は小さい方が好ましい。ＳＦＤは１．０以下が好ましく、０．７以下がより好ましい。粒子径がそろっている、つまり粒度分布が狭い磁性粉末を用いると、ＳＦＤは良好になる。媒体のＳＦＤが小さい方が、同じ長手方向の角形を示しても幅方向の保磁力ＨｃT を小さくする効果がある。粒子径がそろってる方が分散が均一に行えて同様の効果が生じる。
これらを具現化する方法としては、最上層磁性層の塗布後に強い（例えば０．５Ｔ以上の）配向磁界を印加し、その後、均一配向磁界（例えば０．１Ｔ以上）を最上層磁性層が略乾燥するまで継続して印加すればよい。均一磁界の印加方法としては、反発磁石を多数並べる方法と、ソレノイドを使用する方法、両者の併用方法があり、いずれの方法を採用してもよい。反発磁石を多数並べる方法はランニングコストが安いという長所があるが、反発磁石と反発磁石の間で磁界が磁気媒体膜面方向に対して磁界が垂直方向に立ったり、磁界がない部分や反転が生じたりするので、磁性塗膜の乾燥位置を長手方向に磁界が生じている部分にうまく合わせる必要がある。一方、ソレノイドを使用する方法は電力等のランニングコストは高いが、配向磁界が磁気記録媒体の長手方向に正確に向くので、磁性粉末の磁化容易軸の長手方向への配向が良くなり、長手方向の保磁力と幅方向の保磁力との比（ＨｃM ／ＨｃT ）が非常に大きくなるという長所を有する。
【００２９】
（ｄ）  ＨｃM に対して、相対的にＨｃT をより小さくするには、磁性塗料での磁性粉の分散性を向上させることが有効である。
このための手法は、微粒子磁性粉の分散性を上げるために従来から用いられている公知の手法が可能であり、これらを適宜組み合せて実施すればよい。磁性塗料の調製においては、磁性粉を混練する前に、分散工程で良くほぐれるように、予め分散剤や樹脂と一緒に高速撹拌混合しておくのが好ましい。
混練には、樹脂とよくなじむように、大きなせん断力がかかる加圧型混練機や連続式２軸混練機等を用いるのが好ましく、通常の混練機であるならば、磁性粉末のバッチ量を適宜工夫するのが好ましい。分散は、通常のサンドミル型の分散機でよい。分散メディアとしては、従来の一般的な材質のものが使えるが、粒径が１mm未満で、チタニア、ジルコニアを主成分とするビーズを使用するのが好ましい。これは小粒径で比重が大きいほど分散能力が大きく、磁性粉がよくほぐれて配向しやすく、かつテープ幅方向の保磁力が小さくなりやすいからである。また、磁性粉末の表面を分散しやすいように、公知の表面処理剤で処理してもよい。さらに、バインダとして用いる樹脂には、分散性を向上させる官能基を持つ従来公知の樹脂を使用するのが好ましい。
【００３０】
本発明の好ましい形態としては、下記のようである。
（１）  非磁性支持体と、この支持体の一方の面上に形成された磁性粉末とバインダ樹脂とを含む少なくとも１層の磁性層とを有する磁気テープにおいて、最上層磁性層に含まれる磁性粉末が粒子サイズ３０ｎｍ以下の略粒状の磁性粒子であり、長手方向の保磁力と記録面内における幅方向の保磁力との比（長手方向との保磁力／幅方向の保磁力）が２．２以上である磁気テープ。特に、最上層磁性層に含まれる磁性粉末の粒子サイズが２０ｎｍ以下であるのがより好ましい。
（２）  最上層磁性層の長手方向の保磁力が１６０〜４００ｋＡ／ｍ、より好ましくは２００〜４００ｋＡ／ｍである磁気テープ。
（３）  最上層磁性層の幅方向の保磁力が１６〜１８０ｋＡ／ｍ、より好ましくは２０〜１２０ｋＡ／ｍである磁気テープ。
（４）  最上層磁性層における〔（長手方向の保磁力）−（幅方向の保磁力）〕の値が１５５〜３６０ｋＡ／ｍである磁気テープ。
（５）  最上層磁性層の厚さが０．０９μｍ以下である磁気テープ。
（６）  最上層磁性層の残留磁束密度（Ｂｒ）と厚さ（δ）の積（Ｂｒ・δ）が０．００１８μＴｍ以上、０．０５μＴｍ以下である磁気テープ。
（７）  非磁性支持体と最上層磁性層との間に、非磁性粉末とバインダ樹脂を含む少なくとも１層の下層を有する磁気テープ。
（８）  非磁性支持体の他方の面上に形成されたバック層を有する磁気テープ。
（９）  バック層がカーボンブラック粉末と結合剤とを含有するバックコート層である磁気テープ。
（10）  テープの全厚が６μｍ未満である磁気テープ。
（11）  最上層磁性層に含まれる略粒状の磁性粉末が、外層部分とコアー部分からなる磁性粉末である磁気テープ。
（12）  最上層磁性層に含まれる磁性粉末が、粒子サイズ２０ｎｍ以下の略粒状粒子で、軸比が１．５未満である磁気テープ。
（13）  最上層磁性層に含まれる略粒状の磁性粉末の粒子サイズが１５ｎｍ未満で軸比が１．５未満である磁気テープ。
（14）  最上層磁性層に含まれる磁性粉末が、希土類元素、アルミニウム、珪素、チタン、ジルコニウムのようにその酸化物が６００℃以下の水素還元温度で還元されない元素（特に、希土類元素、アルミニウム、珪素）の少なくとも一つが磁性粉末の外層部分に主体的に存在する磁性粉末である磁気テープ。
（15）  最上層磁性層に含まれる略粒状の磁性粉末のコアー部分が、鉄または鉄の一部が遷移金属元素で置換された窒化鉄相からなる窒化鉄系磁性粉末である磁気テープ。
（16）  最上層磁性層に含まれる略粒状の窒化鉄系磁性粉末のコアー部分の窒化鉄相が鉄または鉄の一部が遷移金属元素で置換されたＦｅ16Ｎ2 相を含有する磁気テープ。なお、Ｆｅ16Ｎ2 相は、鉄（Ｆｅ）の一部が鉄以外の元素、窒素（Ｎ）の一部が窒素以外の元素で置換されたもの、鉄と窒素の化学量論量が１６：２よりずれたものを含む。
（17）  最上層磁性層に含まれる略粒状の窒化鉄系磁性粉末中の希土類元素の含有量が鉄に対して０．０５〜２０原子％である磁気テープ。
（18）  最上層磁性層に含まれる略粒状の磁性粉末中の希土類元素の含有量が、鉄に対して０．５〜１５原子％である磁気テープ。
（19）  最上層磁性層に含まれる略粒状の磁性粉末中のアルミニウムの含有量が、鉄に対して０．５〜１５原子％である磁気テープ。
（20）  最上層磁性層に含まれる略粒状の磁性粉末中の珪素の含有量が、鉄に対して０．５〜１５原子％である磁気テープ。
（21）  最上層磁性層に含まれる略粒状の窒化鉄系磁性粉末中の窒素の含有量が、鉄に対して１．０〜２０原子％である磁気テープ。
（22）  最上層磁性層に含まれる略粒状の窒化鉄系磁性粉末中の窒素の含有量が、鉄に対して２．０〜１２．５原子％である磁気テープ。
（23）  最上層磁性層に含まれる略粒状の希土類−窒化鉄系磁性粉末中の希土類元素は、サマリウム、ネオジム、イットリウムの中から選ばれた少なくとも１種の元素である磁気テープ。
（24）  箱状のケース本体と、このケース本体の内部に配置された磁気テープを巻装したリールを有してなり、この磁気テープに記録された磁気記録信号は磁気抵抗効果型磁気ヘッド（ＭＲヘッド）で再生される磁気記録カートリッジ。
【発明の効果】
【００３１】
このように、本発明によれば、特定形状の微粒子磁性粉末を使用して、これを含ませた磁性層の配向構造を規制したことにより、電磁変換特性に優れた磁気テープ、特に、再生出力ノイズ比（Ｃ／Ｎ）の高い磁気テープを提供することができる。
【発明を実施するための最良の形態】
【００３２】
以下に、本発明の磁気テープの構成要素として、磁性粉末、非磁性支持体、磁性層、磁性塗料の調製、磁場配向処理、下層、潤滑剤、バック層、有機溶剤の順に、項分けして、詳しく説明することにする。
【００３３】
＜磁性粉末＞
略粒状の微粒子磁性粉末には、平均粒子サイズが５〜２００ｎｍ、保磁力が８０〜４００ｋＡ／ｍの希土類−鉄−ホウ素系磁性粉末（特開２００１−１８１７５４号公報）、希土類−鉄系磁性粉末（特開２００２−５６５１８号公報）がある。
また、希土類元素は含まないが、Ｆｅ16Ｎ2 相を主相としたＢＥＴ比表面積が１０ｍ2 ／ｇ以上の窒化鉄系磁性粉末（特開２０００−２７７３１１号公報）がある。得られる保磁力は２００ｋＡ／ｍ未満と小さく、粒子サイズは不明である。
さらに、焼結防止効果、高保磁力化効果、安定性（耐食性）向上効果の高い希土類元素、アルミニウム、珪素から選ばれる元素の少なくとも一つを磁性粉末の外層部分に主体的に存在させることで、保磁力を２１０ｋＡ／ｍ以上と高くした、塗料分散性、酸化安定性に優れた、平均粒子サイズが５〜５０ｎｍの（希土類、アルミニウム、珪素）−窒化鉄系磁性粉末（ＷＯ０３／０７９３３２Ａ１、ＷＯ０３／０７９３３３Ａ１）がある。
【００３４】
これらの磁性粉末の中で、粒子サイズが３０ｎｍ以下で、軸比（長軸長／短軸長）が２未満である、略粒状の窒化鉄系微粒子磁性粉末が、本発明の最上層磁性層の微粒子磁性粉末として、特に好ましい。
また、希土類、アルミニウム、珪素、ジルコニウム、チタン等のようにその酸化物が６００℃以下の水素還元温度で還元されない元素（特に希土類元素、アルミニウム、珪素）の少なくとも一つの元素を外層部分に主体的に含有し、コアー部分に鉄または鉄を主体とする遷移金属の窒化物を主体的に含有する窒化鉄系微粒子磁性粉末がより好ましい。
さらに、外層部分に希土類元素、アルミニウム、珪素の少なくとも一つの元素を含有し、かつコアー部分にＦｅ16Ｎ2 を含有する窒化鉄系微粒子磁性粉末がいっそう好ましい。ここでいうコアー部分にＦｅ16Ｎ2 を含有する窒化鉄系微粒子磁性粉末には、Ｆｅ16Ｎ2 相が、鉄（Ｆｅ）の一部が鉄以外の元素、窒素（Ｎ）の一部が窒素以外の元素で置換されたもの、鉄と窒素の化学量論量が１６：２よりずれたものを含む。
【００３５】
なお、希土類、アルミニウム、珪素、ジルコニウム、チタン等のようにその酸化物が６００℃以下の水素還元温度で還元されない元素を外層部分に主体的に含有させる理由は、磁性粉末の製造工程の一つである水素還元工程における粒子間の焼結を防止して粒子サイズの小さい窒化鉄系微粒子磁性粉末を得やすくするためである。また、コアー部分に窒化物（特に、Ｆｅ16Ｎ2 相）主体的に含有させる理由は、保磁力、飽和磁化の高い窒化鉄系微粒子磁性粉末を得やすくするためである。
【００３６】
また、必要に応じて、アルミニウム、珪素、リン、ジルコニウムのように分散性向上に有効な元素または化合物を、磁性粉末表面にさらに含有または吸着させてもよい。また、必要に応じて、炭素、カルシウム、マンガン、マグネシウム、バリウム、ストロンチウムまたはこれらの化合物を、磁性粉末表面に含有または吸着させてもよい。
前記の希土類元素には、イットリウム、イッテルビウム、セシウム、プラセオジム、ランタン、サマリウム、ユーロピウム、ネオジム、テルビウム等が挙げられる。これらのうち、イットリウム、サマリウムまたはネオジムが、還元時の粒子形状の維持効果が大きいので、これらの少なくとも１種を選択使用するのが望ましい。
【００３７】
粒子サイズは、３０ｎｍ以下が好ましく、２０ｎｍ以下がより好ましく、１５ｎｍ未満がさらに好ましい。粒子サイズを３ｎｍ以上にすると、磁性塗料調製時の分散が容易である。５ｎｍ以上がより好ましく、８ｎｍ以上がさらに好ましい。
粒子サイズが３０ｎｍを超えたり、３ｎｍ未満の磁性粒子の混入を排除するものではないが、その場合でも、平均粒子サイズが３０ｎｍ以下、３ｎｍ以上が好ましい。また、軸比（長径／短径）は２未満であるのが磁性粉末の充填性が高くなるので好ましく、１．５以下がより好ましく、１．５未満がさらに好ましい。軸比が２を超える磁性粒子の混入を排除するものではないが、その場合でも、平均軸比が２未満が好ましい。
【００３８】
なお、粒子サイズは、透過型電子顕微鏡（ＴＥＭ）により倍率２０万倍で撮影した写真から求めた最大さしわたし径（長軸径）である。
平均粒子サイズは、同写真から粒子サイズ（最大さしわたし径、長軸径）を求め、５０個の粒子サイズを算術平均して求めた。
また、軸比は、同写真から求めた最大さしわたし径（長軸径）と、最大さしわたし径方向と直交する方向のさしわたし最大径（短軸径）との比〔（最大さしわたし径）／（最大さしわたし径方向と直交する方向のさしわたし最大径）〕である。
平均軸比は、個々の粒子の軸比を求め、５０個の軸比を算術平均して求めた。テープ状となった媒体においての磁性粉粒子サイズは、媒体の縦断面（長手方向に切断）の走査型電子顕微鏡（ＳＥＭ）写真を倍率２０万倍で撮影して求めた。
【００３９】
磁性粉末の外層部分に主体的に存在する希土類元素、アルミニウム、珪素、ジルコニウム、チタン等の、鉄に対する合算含有量は、０．２〜２０原子％が好ましく、２〜１０原子％がより好ましい。希土類元素、アルミニウム、珪素、ジルコニウム、チタン等の合算含有量が少なすぎると、還元時に焼結などにより粗大粒子が生成しやすくなり、粒度分布が悪くなり、幅方向の保磁力（ＨｃT ）が大きくなりやすく、好ましくない。また、希土類元素、アルミニウム、珪素、ジルコニウム、チタン等の合算含有量が多すぎると、飽和磁化の過度な低下が起こりやすく、好ましくない。
合算含有量の中で、希土類元素の含有量は、０．２〜１５原子％が好ましく、２〜１０原子％がより好ましい。希土類元素が多すぎると、コストアップの要因になるばかりでなく、飽和磁化の過度な低下が起こりやすい。希土類元素が少なすぎると、希土類元素に基づく磁気異方性の寄与が小さくなる場合がある。
【００４０】
鉄に対する窒素の含有量は、１．０〜２０原子％が好ましく、３〜１３原子％がより好ましい。８〜１３原子％がさらに好ましい。
鉄に対する窒素の含有量が少なすぎると、Ｆｅ16Ｎ2 相の形成量が少なく、磁気異方性の寄与が小さく、保磁力増加や飽和磁化増加の効果（特に、保磁力増加効果）が小さくなる。また、鉄に対する窒素の含有量が多すぎると、Ｆｅ4 ＮやＦｅ3 Ｎ等の保磁力や飽和磁化の小さい窒化鉄や、非磁性窒化物が形成されやすく、保磁力増加や飽和磁化増加の効果が少なくなり、特に飽和磁化の低下が過度になる。
【００４１】
最上層磁性層の長手方向の保磁力は、１６０〜４００ｋＡ／ｍが好ましく、２００〜４００ｋＡ／ｍがより好ましく、２２０ｋＡ／ｍ以上がさらに好ましく、２５０ｋＡ／ｍ以上がいっそう好ましい。１６０ｋＡ／ｍ未満では、記録波長を十分小さくし難く、４００ｋＡ／ｍを超えると、磁気ヘッドによる記録が不十分になる場合がある。３８０ｋＡ／ｍ以下が好ましく、３５０ｋＡ／ｍ以下がより好ましい。
磁性粉末のＢＥＴ比表面積は、４０〜２００ｍ2 ／ｇが好ましく、５０ｍ2 ／ｇ以上がより好ましく、６０ｍ2 ／ｇ以上がさらに好ましい。４０ｍ2 ／ｇ未満だと、保磁力が十分高くなりにくく、２００ｍ2 ／ｇを超えると、塗料分散性が低下したり、化学的に不安定になったりする場合がある。１００ｍ2 ／ｇ以下がより好ましい。
【００４２】
磁性粉末の飽和磁化は、７０〜１６０Ａｍ2 ／ｋｇ（７０〜１６０ｅｍｕ／ｇ）が好ましい。この範囲が好ましいのは、７０Ａｍ2 ／ｋｇ未満では再生出力が低くなりやすく、１６０Ａｍ2 ／ｋｇを超えると磁性粉末の凝集力が大きくなって、塗料調製時の分散時間が長くなりすぎる場合があるからである。８０Ａｍ2 ／ｋｇ以上がより好ましく、９０Ａｍ2 ／ｋｇ以上がさらに好ましい。また、１４０Ａｍ2 ／ｋｇ以下が塗料調製時の分散が容易で、かつ飽和磁化の経時劣化も少ない。
【００４３】
上述のように、本発明の希土類−窒化鉄系磁性粉末は、磁気記録媒体用磁性粉として優れた特性を有するが、それとともに、この磁性粉末は、保存安定性にも優れ、これ自体、あるいは磁気記録媒体にしたものを高温多湿環境下に保存したとき、飽和磁化などの磁気特性の劣化が少ないので、高密度記録用磁気記録媒体に適している。
本発明において、ＭＲヘッドを用いて高いＣ／Ｎを実現するには、上記の希土類−窒化鉄系磁性粉末をはじめとした略粒状の窒化鉄系微粒子磁性粉末が特に好ましい。以下に、この特に好ましい窒化鉄系磁性粉末の製造方法について、説明する。
【００４４】
本発明の上記（希土類元素、アルミニウム、珪素）系窒化鉄系磁性粉末は、ＷＯ０３／０７９３３２Ａ１、ＷＯ０３／０７９３３３Ａ１に記載のように、出発原料としてヘマタイト、マグネタイト、ゲータイトのような鉄系酸化物または水酸化物を用い、これに希土類元素、アルミニウム、珪素から選ばれる少なくとも元素を被着したのち、水素ガス等の還元性ガス中、３００〜６００℃の温度で加熱還元処理を行い、その後、アンモニアを含むガス中、１００〜３００℃の温度で窒化処理を行うことにより、製造される。
ここで、出発材料としての鉄系酸化物または水酸化物の粒度分布は、小さい方が幅方向の保磁力（ＨｃT ）が小さくなりやすく、好ましい。また、粒子毎の窒素の組成分布を抑制するためには、低温で長時間窒化処理を行うのが好ましい。
【００４５】
このように製造される（希土類元素、アルミニウム、珪素）系窒化鉄系磁性粉末に、さらにアルミニウム、珪素、リン、ジルコニウム、炭素、カルシウム、マグネシウム、ジルコニウム、バリウム、ストロンチウム等を吸着または含有させてもよい。処理方法としては、ＷＯ０３／０７９３３３Ａ１に記載の方法で製造される希土類元素等を被着したマグネタイト粒子を、アルミニウム塩等の水溶液に浸漬して、マグネタイト粒子表面にアルミニウムを吸着する方法等が挙げられる。
【００４６】
磁性粉末には、六方晶Ｂａ−フエライト磁性粉を使用することもできるが、この場合、六方晶Ｂａ−フエライト磁性粉の飽和磁化量は４０〜７０Ａ・ｍ2 ／ｋｇ（４０〜７０ｅｍｕ／ｇ）の範囲にあるのが好ましい。また、この六方晶Ｂａ−フエライト磁性粉の場合も、前記と同様の理由で、最上層磁性層の長手方向の保磁力は１６０〜４００ｋＡ／ｍが好ましく、２００〜４００ｋＡ／ｍがより好ましく、２２０ｋＡ／ｍ以上がさらに好ましく、２５０ｋＡ／ｍ以上がいっそう好ましい。さらに、六方晶Ｂａ−フエライト磁性粉のＢＥＴ比表面積は１〜１００ｍ2 ／ｇの範囲にあるのが好ましい。
【００４７】
また、粒子サイズ（板面方向の最大さしわたし）（以下、板径ともいう）は３〜３０ｎｍが好ましく、５〜２０ｎｍがより好ましい。３ｎｍ未満では粒子の表面エネルギーが増大するため、塗料中への分散が困難になり、３０ｎｍを超えると粒子の大きさに基づく粒子ノイズが大きくなる。
さらに、軸比（板径／板厚）（以下、板状比ともいう）は２未満が好ましく、１．５以下がより好ましく、１．５未満がさらに好ましい。板状比が２以上では、長手方向に磁界を印加して板状磁性粉末の板面を、最上層磁性層の長手方向に配向させても、カレンダ工程で板状磁性粉末の板面が最上層磁性層の垂直方向に倒れて、（ＨｃM ／ＨｃT ）が小さくなったり、カレンダ工程で板状の磁性粉末が下層に食い込んで最上層磁性層と下層の界面が乱れてノイズが高くなるおそれがある。
【００４８】
上述のように、板径が３０ｎｍを超えたり、３ｎｍ未満となる磁性粒子の混入を排除するものではないが、その場合でも、平均板径が３０ｎｍ以下、３ｎｍ以上であるのが好ましい。また、板状比が２以上の磁性粒子の混入を排除するものではないが、その場合でも、平均板状比が２未満であるのが好ましい。
なお、板径とは、透過型電子顕微鏡（ＴＥＭ）により倍率２０万倍で撮影した写真から求めた最大さしわたし径（板径）である。平均板径は、同写真から板径を求め、５０個の板径を算術平均して求めた。
また、板状比とは、同写真から求めた板径と板厚の比（板径／板厚）である。平均板状比は、個々の粒子の板状比を求め、５０個の板状比を算術平均して求めた。テープ状になった場合の平均板径の求め方は、窒化鉄系磁性粉末の場合と同様である。
【００４９】
＜非磁性支持体＞
非磁性支持体には、ポリエチレンテレフタレートフィルム、ナフタレンテレフタレートフィルム、芳香族ポリアミドフィルム、芳香族ポリイミドフィルム等が使用される。
非磁性支持体の厚さは、用途により異なるが、通常２〜５μｍ、好ましくは２〜４．５μｍ、より好ましくは２〜４μｍである。この範囲の厚さの非磁性支持体が使用されるのは、２μｍ未満では製膜が難しく、またテープ強度が小さくなり、５μｍを超えるとテープ全厚が厚くなり、テープ１巻当りの記録容量が小さくなるためである。
【００５０】
＜磁性層＞
磁性層は、少なくとも記録層として設けられる最上層磁性層からなり、この最上層磁性層の厚さは、５〜９０ｎｍが好ましい。この範囲が好ましいのは、５ｎｍ未満では均一厚さの磁性層形成が難しく、９０ｎｍを超えると厚さ減磁により再生出力の低下が起こりやすいためである。なお、最上層磁性層が９０ｎｍ以下と薄い場合、非磁性下層を介して最上層磁性層の下に、サーボ信号記録用の下層磁性層を設けてもよい。
【００５１】
磁性層には、ＷＯ０３／０７９３３２Ａ１、ＷＯ０３／０７９３３３Ａ１に記載のバインダ樹脂（以下、単にバインダと記載）と量を適用できる。バインダとして２種以上の樹脂を併用する場合、官能基の極性を一致させるのが好ましく、中でも−ＳＯ3 Ｍ基どうしの組み合わせが好ましい。−ＳＯ3 Ｍ基のような官能基を有する塩化ビニル系樹脂と、−ＳＯ3 Ｍ基のような官能基を有するポリウレタン樹脂とを複合するか、同種の官能基を有する複数のポリウレタン樹脂を複合して用いるのがより好ましい。
これらのバインダとともに、バインダ中に含まれる官能基等と結合させて架橋するために、ポリイソシアネート化合物等の熱硬化性の架橋剤を併用するのが望ましい。しかし、下層の上にウエット・オン・ウエットで磁性層を塗布する場合には、下層塗料からある程度のポリイソシアネート化合物が拡散供給されるので、ポリイソシアネート化合物を併用しなくても、磁性層はある程度架橋される。
【００５２】
磁性層には、従来公知のα−アルミナ、α−酸化鉄等のモース硬度が６以上の研磨材を単独でまたは組み合せて添加することができる。通常、これら研磨剤の数平均粒子径は、１０〜１５０ｎｍである。また、必要に応じて、数平均粒子径が１０〜１００ｎｍの板状粒子を添加してもよい。
さらに、磁性層には、導電性向上と表面潤滑性向上のため、従来公知の数平均粒子径が１０〜１００ｎｍのカーボンブラックを添加することができる。また、導電性向上のために、数平均粒子径が１０〜１００ｎｍの板状ＩＴＯ粒子を添加してもよい。
磁性層に含ませる研磨剤やカーボンブラック等の非磁性粉末は、粒度分布が小さいものほど、幅方向の保磁力（ＨｃT ）が小さくなりやすく、好ましい。
【００５３】
＜磁性塗料の調製＞
粒子サイズが３０ｎｍ以下の超微粒子磁性粉末を塗膜中に高充填化し、かつ高分散させるためには、下記のような工程で、塗料製造を行うのが好ましい。
混練工程の前工程として、磁性粉の顆粒を解砕機を用いて解砕し、その後、混合機でリン酸系の有機酸等やバインダ樹脂と混合し、磁性粉の表面処理、バインダ樹脂との混合を行う工程を設けるのが好ましい。
混練工程には、連続式２軸混練機により固形分濃度８０〜８５重量％、磁性粉末に対するバインダ樹脂の割合が１７〜３０重量％で混練を行うのが好ましい。
【００５４】
混練工程の後工程として、連続式２軸混練機か他の希釈装置を用いて、少なくとも１回以上の、バインダ樹脂溶液および／または溶媒を加えて混練希釈する工程、サンドミル等の微小メデイア回転型分散装置による分散工程等により塗料分散を行うのが好ましい。
なお、磁性層に含ませる非磁性粉末が磁性粉末よりも大きなものでは、非磁性粉末が磁性塗料の分散時に分散力となる分散メディアによるせん断応力を遮断して、磁性粉末の分散を阻害する場合がある。このような非磁性粉末は、磁性粉末とは別に分散してスラリー状にしておき、これを磁性粉末を分散した塗料と混合して磁性層用塗料を調製するようにすると、幅方向の保磁力（ＨｃT ）が小さくなりやすく、好ましい。
【００５５】
＜磁場配向処理＞
最上層磁性層の磁場配向処理は、前述したように従来公知の磁場配向方法で行うことができる。塗布後に、反発磁石で強い（例えば０．５Ｔ以上）配向磁界を印加し、引き続きソレノイド電磁石で均一配向磁界（例えば０．１Ｔ以上）の印加を、最上層磁性層が略乾燥するまで継続させて行うのが好ましい。また、ランニングコストを安くするためには、反発磁石を多数並べる方法を採用してもよいが、磁界の反転が繰り返されるので、均一磁界発生部で乾燥するようにするのが好ましい。
【００５６】
＜下層＞
本発明の磁気テープにおいては、最上層磁性層の平滑性の向上、厚さむらの低減、耐久性の向上のため、下層を形成するのが望ましい。最上層磁性層の磁気記録信号を乱さないため、通常、下層は非磁性である。
下層の厚さは、０．３〜０．９μｍが好ましい。０．３μｍ未満では、磁性層の厚さむらの低減効果、耐久性の向上効果が小さくなる。０．９μｍを超えると、磁気テープの全厚が厚くなりすぎて、テープ１巻当りの記録容量が小さくなる。
【００５７】
下層に使用するバインダ樹脂は、磁性層と同様のものが用いられる。また、下層には、従来公知の酸化チタン、酸化鉄、酸化アルミニウム、酸化ケイ素、酸化ジルコニウム等の非磁性粒子と、カーボンブラックが使用される。
通常は、数平均長軸長が０．０５〜０．２μｍ、数平均短軸長が５〜１００ｎｍの非磁性の酸化鉄と、数平均粒子径が０．０１〜０．１μｍのカーボンブラック、必要により、数平均粒子径が１０〜５００ｎｍの酸化アルミニウム、特に数平均粒子径が１０〜１００ｎｍの酸化アルミニウム粒子が用いられる。
【００５８】
また、ＷＯ０３／０７９３３２Ａ１、ＷＯ０３／０７９３３３Ａ１に記載されるように、０．９μｍ以下の薄層下層には、数平均板径が１０〜１００ｎｍの板状酸化アルミニウム粒子や酸化鉄を使用することができる。
このような超微粒子の板状非磁性粉末を使用すると、０．９μｍ以下の薄層塗布においても厚みむらが小さく、また表面の平滑性が低下することもない。また、板状の粒子が重なった状態で塗膜が形成されるので、塗膜の平面方向の補強効果が大きく、同時に温度、湿度の変化による寸法安定性も大きくなる。
非磁性板状粒子としては、酸化アルミニウムに限らず、セリウムなどの希土類元素、ジルコニウム、珪素、チタン、マンガン、鉄等の元素の酸化物または複合酸化物が用いられる。導電性改良の目的で、板状ＩＴＯ（インジウム、スズ複合酸化物）粒子を添加してもよい。非磁性板状微粒子の製造方法としては、ＷＯ０３０／０７９３３２Ａ１、ＷＯ０３／０７９３３３Ａ１に記載の方法が用いられる。
【００５９】
＜潤滑剤＞
磁性層、下層には、ＷＯ０３／０７９３３２Ａ１、ＷＯ０３／０７９３３３Ａ１に記載の従来公知の潤滑剤を添加でき、その添加量も上記公知の量でよい。
例えば、下層にミリスチン酸、ステアリン酸、パルミチン酸等の炭素数１０以上の高級脂肪酸と、ステアリン酸ブチルなどの高級脂肪酸のエステルを含有させると、ヘッドとの摩擦係数が小さくなるので、好ましい。また、磁性層には、パルミチン酸、ステアリン酸等のアミドである脂肪酸アミドと、高級脂肪酸のエステルを含有させると、テープ走行時の摩擦係数が小さくなるので、好ましい。なお、磁性層の潤滑剤と下層の潤滑剤の相互移動を排除するものではない。
【００６０】
＜バック層＞
本発明の磁気テープを構成する非磁性支持体の他方の面（磁性層が形成されている面とは反対側の面）には、走行性の向上等を目的として、バック層を形成できる。
このバック層は、蒸着、スパッタ、ＣＶＤ、塗布により、形成できるが、カーボンブラックとバインダ樹脂からなるバックコート層が一般的である。このようなバックコート層の厚さとしては、０．２〜０．８μｍが好ましい。また、表面粗さＲａとしては、３〜８ｎｍが好ましく、４〜７ｎｍがより好ましい。
【００６１】
バックコート層に含ませるカーボンブラックには、従来公知のアセチレンブラック、ファーネスブラック、サーマルブラック等の小粒径カーボンブラックと、少量の大粒径カーボンブラックを使用する。小粒径カーボンブラックの数平均粒子径は５〜２００ｎｍで、大粒径カーボンブラックの数平均粒径３００〜４００ｎｍである。
バックコート層のバインダ樹脂としては、セルロース系樹脂とポリウレタン系樹脂を使用するのが好ましい。また、バインダ樹脂を硬化するために、ポリイソシアネート化合物等の架橋剤を用いるのが好ましい。
また、バックコート層には、必要により、強度向上を目的として、数平均粒子径が１０〜１００ｎｍの酸化アルミニウム、セリウム等の希土類元素、ジルコニウム、珪素、チタン、マンガン、鉄等の元素の酸化物または複合酸化物板状粒子や、導電性改良を目的として、板状ＩＴＯを添加することができる。
【００６２】
＜有機溶剤＞
磁性塗料、下層塗料、バックコート層塗料に使用する有機溶剤としては、例えば、メチルエチルケトン、シクロヘキサノン、メチルイソブチルケトン等のケトン系溶剤、テトラヒドロフラン、ジオキサン等のエーテル系溶剤、酢酸エチル、酢酸ブチル等の酢酸エステル系溶剤等が挙げられる。これらの有機溶剤は、単独でまたは混合して使用でき、さらにトルエンなどと混合して使用することもできる。
【００６３】
つぎに、本発明の実施例を記載して、さらに具体的に説明する。ただし、本発明は以下の実施例にのみ限定されるものではない。なお、以下の実施例および比較例において、部とあるのは重量部を示すものとする。
【実施例１】
【００６４】
＜下層塗料成分＞
（１）成分
針状酸化鉄粉末（平均粒径：１００ｎｍ、軸比：５）            ６８部
粒状アルミナ粉末（平均粒径：８０ｎｍ）                        ８部
カーボンブラック（平均粒径：２５ｎｍ）                      ２４部
ステアリン酸                                              ２．０部
塩化ビニル−ヒドロキシプロピルアクリレート共重合体        ８．８部
（含有−ＳＯ3 Ｎａ基：１×１０-4当量／ｇ）
ポリエステルポリウレタン樹脂                              ４．４部
（Ｔｇ：４０℃、含有−ＳＯ3 Ｎａ基：１×１０-4当量／ｇ）
シクロヘキサノン                                            ２５部
メチルエチルケトン                                          ４０部
トルエン                                                    １０部
（２）成分
ステアリン酸ブチル                                            １部
シクロヘキサノン                                            ７０部
メチルエチルケトン                                          ５０部
トルエン                                                    ２０部
（３）成分
ポリイソシアネート                                          1.４部
シクロヘキサノン                                            １０部
メチルエチルケトン                                          １５部
トルエン                                                    １０部
【００６５】
＜磁性塗料成分＞
（１）混練工程成分
粒状磁性粉（Ｙ−Ｎ−Ｆｅ）〔以下、（Ａ）粉という〕        １００部
（外層部分にＹ，Ａｌを主体的に含有し、コアー部分にＦｅ16Ｎ2 相
を含有、Ｙ／Ｆｅ：５．５原子％、Ａｌ／Ｆｅ：８．２原子％、
Ｎ／Ｆｅ：１１．９原子％、Ｆｅ16Ｎ2 相：主相、
飽和磁化量：１０１．５Ａｍ2 ／ｋｇ（１０１．５ｅｍｕ／ｇ）、
Ｈｃ：２１１．０ｋＡ／ｍ（２，６５０Ｏｅ）、
平均粒子サイズ：１７ｎｍ、平均軸比：１．２）
塩化ビニル−ヒドロキシプロピルアクリレート共重合体          １３部
（含有−ＳＯ3 Ｎａ基：０．７×１０-4当量／ｇ）
ポリエステルポリウレタン樹脂                              ４．５部
（含有−ＳＯ3 Ｎａ基：１．０×１０-4当量／ｇ）
メチルアシッドホスフェート                                    ２部
テトラヒドロフラン                                          ２０部
メチルエチルケトン／シクロヘキサノン                          ９部
（２）希釈工程成分
パルミチン酸アミド                                          1.５部
ステアリン酸ｎ−ブチル                                        １部
メチルエチルケトン／シクロヘキサノン                      ３５０部
（３）別分散スラリー成分
粒状アルミナ粉末（平均粒径：８０ｎｍ）                      １０部
塩化ビニル−ヒドロキシプロピルアクリレート共重合体            １部
メチルエチルケトン／シクロヘキサノン                        １５部
（４）配合工程成分
ポリイソシアネート                                          1.５部
メチルエチルケトン／シクロヘキサノン                        ２９部
【００６６】
上記の下層塗料成分のうち、（１）成分を回分式ニーダで混練したのち、（２）成分を加えて、攪拌後、サンドミルで滞留時間を６０分として分散処理を行い、これに（３）成分を加えて、攪拌、ろ過したのち、下層塗料（下層用塗料）とした。
これとは別に、上記の磁性塗料成分のうち、（１）の混練工程成分中、磁性粉末全量と樹脂および溶剤の所定量を予め高速撹拌混合しておき、その混合粉末を（１）の混練工程成分となるように調整したのち、連続式２軸混練機で混練し、さらに（２）の希釈工程成分を加えて、連続式２軸混練機で少なくとも２段階以上に分けて希釈を行い、サンドミルで分散メディアとして直径０．５mmのジルコニアビ−ズを用いて、滞留時間を４５分として分散した。これに（３）の別分散スラリー成分をサンドミルで滞留時間を４０分として分散したものを加え、さらに（４）の配合工程成分を加えて、撹拌、ろ過したのち、磁性塗料とした。
【００６７】
芳香族ポリアミドフイルム（厚さ３．３μｍ、ＭＤ＝１１ＧＰａ、ＭＤ／ＴＤ＝０．７０、東レ社製の商品名「ミクトロン」）からなる非磁性支持体（ベースフィルム）上に、上記の下層塗料を、乾燥、カレンダ後の厚さが０．６μｍとなるように塗布し、この下層上に、さらに上記の磁性塗料を、磁場配向処理、乾燥、カレンダ処理後の磁性層の厚さが０．０９μｍとなるように、ウエット・オン・ウエットで塗布し、磁場配向処理後、ドライヤおよび遠赤外線を用いて乾燥し、磁気シートを作製した。
なお、上記磁場配向処理は、ドライヤ前に５０ｃｍ長さのＮ−Ｎ対向磁石（０．５Ｔ）１基、ドライヤ内に５０ｃｍ長さのソレノイド電磁石（０．１Ｔ）５基を２０ｃｍ間隔で設置して、行った。Ｎ−Ｎ対向磁石とソレノイド電磁石との距離は２０cmで、対向磁石に近いソレノイド電磁石の極はＳ極である。塗膜の指蝕乾燥位置（粒子が全く動かなくなる位置）は、４台目と５台目のソレノイド電磁石の間であった。塗布速度は１００ｍ／分とした。以下、この磁場のかけかたを、配向方法（Ａ）という。
【００６８】
＜バックコート層用塗料成分＞
カーボンブラック（平均粒径：２５ｎｍ）                      ８０部
カーボンブラック（平均粒径：０．３５μｍ）                  １０部
粒状酸化鉄粉末（平均粒径：５０ｎｍ）                        １０部
ニトロセルロース                                            ４５部
ポリウレタン樹脂（ＳＯ3 Ｎａ基含有）                        ３０部
シクロヘキサノン                                          ２６０部
トルエン                                                  ２６０部
メチルエチルケトン                                        ５２５部
【００６９】
上記バックコート層用塗料成分を、サンドミルで滞留時間４５分として分散したのち、ポリイソシアネート１５部を加えて、ろ過したのち、バックコート層用塗料を調製した。この塗料を、前記の方法で作製した磁気シートの磁性層の反対面に、乾燥、カレンダ後の厚さが０．５μｍとなるように、塗布し、乾燥した。
その後、この磁気シートを、金属ロールからなる７段カレンダで、温度１００℃、線圧２００ｋｇ／ｃｍの条件で、鏡面化処理し、さらに磁気シートをコアーに巻いた状態で、７０℃７２時間エージングしたのち、１／２インチ幅に裁断した。これを２００ｍ／分で走行させながら、磁性層表面に対し、ラッピングテープ研磨、ブレード研磨、表面拭き取りの後処理を行い、磁気テープを作製した。
ラッピングテープにはＫ１００００、ブレードには超硬刃、表面拭き取りには東レ社製の商品名「トレシー」を用い、走行テンション０．２９４Ｎで処理を行った。
このようにして得られた磁気テープにサーボライタで磁気サーボ信号を記録し、コンピュータ用磁気テープを作製した。この磁気テープの残留磁束密度と磁性層厚さの積Ｂｒ・δは、０．０３０μＴｍであった。さらに、この磁気テープをカートリッジに組み込み、コンピュータ用磁気テープカートリッジを作製した。
【実施例２】
【００７０】
磁性塗料成分中、磁性粉末（Ｙ−Ｎ−Ｆｅ）の平均粒子サイズを１３ｎｍ（平均軸比は１．２）のものに変更した以外は、実施例１と同様にして、磁気テープを作製した。また、これを用いてコンピュータ用磁気テープとコンピュータ用磁気テープカートリッジを作製した。
【実施例３】
【００７１】
磁性塗料成分中、磁性粉末（Ｙ−Ｎ−Ｆｅ）の平均粒子サイズを２８ｎｍ（平均軸比は１．２）のものに変更した以外は、実施例１と同様にして、磁気テープを作製した。また、これを用いてコンピュータ用磁気テープとコンピュータ用磁気テープカートリッジを作製した。
【実施例４】
【００７２】
磁場配向処理において、ソレノイド電磁石の強度を０．３Ｔに変更した以外は、実施例１と同様にして、磁気テープを作製した。また、これを用いてコンピュータ用磁気テープとコンピュータ用磁気テープカートリッジを作製した。
【実施例５】
【００７３】
磁場配向処理を、下記のように変更した以外は、実施例１と同様にして、磁気テープを作製した。また、これを用いてコンピュータ用磁気テープとコンピュータ用磁気テープカートリッジを作製した。
ドライヤ前に５０ｃｍ長さのＮ−Ｎ対向磁石（０．５Ｔ）を設置し、ドライヤ内で塗膜の指蝕乾燥位置の手前側７５ｃｍから５０ｃｍ長さのＳ−Ｓ対向磁石（０．５Ｔ）とＮ−Ｎ対向磁石（０．５Ｔ）各１基を５０ｃｍ間隔で設置して行った。塗布速度は１００ｍ／分とした。以下、この磁場のかけかたを、配向方法（Ｂ）という。
【実施例６】
【００７４】
磁性塗料成分中、（３）の別分散スラリー成分の添加を省いた以外は、実施例１と同様にして、磁気テープを作製した。また、これを用いてコンピュータ用磁気テープとコンピュータ用磁気テープカートリッジを作製した。
【００７５】
比較例１
磁性塗料成分中、磁性粉末として、σｓ：１１０Ａ・ｍ2 ／ｋｇ（１１０ｅｍｕ／ｇ）、Ｈｃ：１５９．２ｋＡ／ｍ（２，０００Ｏｅ）、平均粒子サイズ：３５ｎｍ、平均軸比：３．５の合金磁性粉末（Ａｌ−Ｙ−Ｃｏ−Ｆｅ）を用いた以外は、実施例１と同様にして、磁気テープを作製した。また、これを用いてコンピュータ用磁気テープとコンピュータ用磁気テープカートリッジを作製した。
【００７６】
比較例２
磁場配向処理に際し、ドライヤ前に５０ｃｍ長さのＮ−Ｎ対向磁石（０．５Ｔ）を１基のみ設置した。この磁場のかけ方を配向方法（Ｃ）という。他は、実施例１と同様にして、磁気テープを作製した。また、これを用いてコンピュータ用磁気テープとコンピュータ用磁気テープカートリッジを作製した。
【００７７】
比較例３
磁性塗料成分中、粒状アルミナの平均粒径を１６０ｎｍのものに変更し、かつサンドミルの分散メディアを直径１．５mmのチタニアビーズに変更した以外は、実施例１と同様にして、磁気テープを作製した。また、これを用いてコンピュータ用磁気テープとコンピュータ用磁気テープカートリッジを作製した。
【００７８】
比較例４
磁性塗料成分中、磁性粉末として、Ｙ／Ｆｅ：０．４原子％、Ａｌ／Ｆｅ：１．５原子％、Ｎ／Ｆｅ：１２．２原子％、Ｆｅ16Ｎ2 相：主相、飽和磁化量：１０５．５Ａｍ2 ／ｋｇ（１０５．５ｅｍｕ／ｇ）、Ｈｃ：２０２．９ｋＡ／ｍ（２，５５０Ｏｅ）、平均粒子サイズ：１７ｎｍ、平均軸比：１．２）の粒状磁性粉（Ｙ−Ｎ−Ｆｅ）〔以下、（Ｂ）粉という〕を使用した以外は、実施例１と同様にして、磁気テープを作製した。また、これを用いてコンピュータ用磁気テープとコンピュータ用磁気テープカートリッジを作製した。
【００７９】
比較例５
磁性塗料成分中、粒状アルミナの平均粒径を１６０ｎｍのものに変更し、かつサンドミルの分散メディアを直径１．０mmのチタニアビーズに変更した以外は、実施例５と同様にして、磁気テープを作製した。また、これを用いてコンピュータ用磁気テープとコンピュータ用磁気テープカートリッジを作製した。
【００８０】
比較例６
磁性塗料成分中、磁性粉末として、σｓ：１２０Ａ・ｍ2 ／ｋｇ（１２０ｅｍｕ／ｇ）、Ｈｃ：１７１．１ｋＡ／ｍ（２，１５０Ｏｅ）、平均粒子サイズ：１００ｎｍ、平均軸比：６．０の合金磁性粉末（Ａｌ−Ｙ−Ｃｏ−Ｆｅ）を用いた以外は、実施例１と同様にして、磁気テープを作製した。また、これを用いてコンピュータ用磁気テープとコンピュータ用磁気テープカートリッジを作製した。
【００８１】
比較例７
磁性塗料成分中、磁性粉末として、Ｙ／Ｆｅ：５．５原子％、Ａｌ／Ｆｅ：８．２原子％、Ｎ／Ｆｅ：１２．２原子％、Ｆｅ16Ｎ2 相：主相、飽和磁化量：１０５．５Ａｍ2 ／ｋｇ（１０５．５ｅｍｕ／ｇ）、Ｈｃ：２１１．０ｋＡ／ｍ（２，６５０Ｏｅ）、平均粒子サイズ：３５ｎｍ、平均軸比：１．２の粒状磁性粉（Ｙ−Ｎ−Ｆｅ）〔以下、（Ｃ）粉という〕を使用した以外は、実施例１と同様にして、磁気テープを作製した。また、これを用いて、コンピュータ用磁気テープとコンピュータ用磁気テープカートリッジを作製した。
【００８２】
上記の実施例１〜６および比較例１〜７の各磁気テープについて、磁性層（最上層磁性層）の形成に用いた磁性粉末の構成、配向方法、分散機ビーズの構成を、表１にまとめて示した。なお、磁性層中の磁性粉末の粒子サイズは、下記の方法により測定し、原料磁性粉末とほぼ同様の平均粒子サイズ、平均軸比を有していることを確認した。表１中、「ＳＣ」はソレノイド電磁石を意味する。
＜磁性粉末の粒子サイズ＞
磁気テープを樹脂埋めし、それを集束イオンビーム加工装置で厚さ方向の断面を切り出し、その断面を走査型電子顕微鏡（ＳＥＭ) で２０万倍にて必要枚数の磁性層断面の写真撮影を行い、磁性層中の磁性粉末の外形を縁取りする。その外径の最大さしわたしを粒子サイズとして計測する。５０個の磁性粉末を計測し、その平均値を平均粒子サイズとした。
【００８３】
なおまた、上記の各磁気テープの磁性層および下層の厚さは、下記の方法により、測定したものである。                                                                
＜磁性層および下層の厚さ＞
磁気テープを樹脂埋めし、それを集束イオンビーム加工装置で厚さ方向の断面を切り出し、その断面を走査型電子顕微鏡（ＳＥＭ）で２万倍にて１０視野の写真撮影を行い、（１）磁性層表面、（２）磁性層−下層の界面、（３）下層−非磁性支持体の界面を縁取りする。つぎに、写真１視野当り、界面に非磁性粉末のかかっていない任意の５個所を選び、（１）−（２）の縁取りした線間の距離を磁性層の厚さ、（２）−（３）の縁取りした線間の距離を下層の厚さ、として計測した。それらの磁性層および下層の厚さを１０視野について平均して各層の厚さとした。
【００８４】
つぎに、上記の実施例１〜６および比較例１〜７の各磁気テープについて、磁気特性と共に、電磁変換特性として、下記の方法により、出力（Ｃ）と出力対ノイズ比（Ｃ／Ｎ）を測定した。表２に磁気特性の結果を、表３に電磁変換特性の結果を示した。
また、上記の各磁気テープの電磁変換特性のうち、出力対ノイズ比（Ｃ／Ｎ）の結果について、このＣ／Ｎと、長手Ｈｃ（長手方向ＨｃM ）／幅Ｈｃ（幅方向ＨｃT ）との関係として、図５にプロットして示した。
【００８５】
＜出力と出力対ノイズ比＞
磁気テープの電磁変換特性の測定には、ドラムテスターを用いた。ドラムテスターには電磁誘導型磁気ヘッド（トラック幅２５μｍ、ギャップ０. １μｍ）とＭＲ磁気ヘッド（トラック幅８μｍ）を装着し、誘導型ヘッドで記録、ＭＲヘッドで再生を行った。
両ヘッドは、回転ドラムに対して異なる場所に設置されており、両ヘッドを上下方向に操作することで、トラッキングを合わせることができる。磁気テープはカートリッジに巻き込んだ状態から適切な量を引き出して廃棄し、さらに６０cmを切り出し、さらに４mm幅に加工して、回転ドラムの外周に巻き付けた。
出力およびノイズは、ファンクションジェネレータにより、波長０. ２μｍの矩形波を書き込み、ＭＲ磁気ヘッドの出力をスペクトラムアナライザーに読み込んだ。０. ２μｍのキャリア値を媒体再生出力Ｃとした。また、０. ２μｍの矩形波を書き込んだときに、記録波長０. ２μｍ以上に相当するスペクトルの成分から、再生出力およびシステムノイズを差し引いた値の積分値をノイズ値Ｎとして用いた。さらに、両者の比をとってＣ／Ｎとした。Ｃ、Ｃ／Ｎ共に、実施例５の磁気テープの値との相対値として、求めた。
【００８６】
表１
┌────┬────────────────┬─────┬─────────┐
│        │    最上層磁性層の磁性粉末      │  配向    │  分散機ビーズ    │
│        ├───┬────┬───┬───┤    方法  ├─────┬───┤
│        │種  類│平均粒子│平均  │組  成│          │  材  質  │粒  径│
│        │      │サイズ  │  軸比│      │          │          │（mm）│
│        │      │（ｎｍ）│      │      │          │          │      │
├────┼───┼────┼───┼───┼─────┼─────┼───┤
│        │      │        │      │      │          │          │      │
│実施例１│窒化鉄│  １７  │１．２│（Ａ）│Ａ（ＳＣ）│ジルコニア│０．５│
│        │      │        │      │      │          │          │      │
│実施例２│窒化鉄│  １３  │１．２│（Ａ）│Ａ（ＳＣ）│ジルコニア│０．５│
│        │      │        │      │      │          │          │      │
│実施例３│窒化鉄│  ２８  │１．２│（Ａ）│Ａ（ＳＣ）│ジルコニア│０．５│
│        │      │        │      │      │          │          │      │
│実施例４│窒化鉄│  １７  │１．２│（Ａ）│Ａ（ＳＣ）│ジルコニア│０．５│
│        │      │        │      │      │          │          │      │
│実施例５│窒化鉄│  １７  │１．２│（Ａ）│Ｂ（磁石）│ジルコニア│０．５│
│        │      │        │      │      │          │          │      │
│実施例６│窒化鉄│  １７  │１．２│（Ａ）│Ａ（ＳＣ）│ジルコニア│０．５│
│        │      │        │      │      │          │          │      │
├────┼───┼────┼───┼───┼─────┼─────┼───┤
│        │      │        │      │      │          │          │      │
│比較例１│合金鉄│  ３５  │３．５│  −  │Ａ（ＳＣ）│ジルコニア│０．５│
│        │      │        │      │      │          │          │      │
│比較例２│窒化鉄│  １７  │１．２│（Ａ）│Ｃ（磁石）│ジルコニア│０．５│
│        │      │        │      │      │          │          │      │
│比較例３│窒化鉄│  １７  │１．２│（Ａ）│Ａ（ＳＣ）│  チタニア│１．５│
│        │      │        │      │      │          │          │      │
│比較例４│窒化鉄│  １７  │１．２│（Ｂ）│Ａ（ＳＣ）│ジルコニア│０．５│
│        │      │        │      │      │          │          │      │
│比較例５│窒化鉄│  １７  │１．２│（Ａ）│Ｂ（磁石）│  チタニア│１．０│
│        │      │        │      │      │          │          │      │
│比較例６│合金鉄│１００  │６．０│  −  │Ａ（ＳＣ）│ジルコニア│０．５│
│        │      │        │      │      │          │          │      │
│比較例７│窒化鉄│  ３５  │１．２│（Ｃ）│Ａ（ＳＣ）│ジルコニア│０．５│
│        │      │        │      │      │          │          │      │
└────┴───┴────┴───┴───┴─────┴─────┴───┘
【００８７】
表２
┌────┬────────────────────────────────┐
│        │                      磁  気  特  性                            │
│        ├────┬────┬─────┬─────┬────┬─────┤
│        │  角形  │ＳＦＤ  │長手方向  │  幅方向  │ＨｃM   │  ＨｃM   │
│        │        │        │ＨｃM     │  ＨｃT   │／ＨｃT │  −ＨｃT │
│        │        │        │  (kA/m)  │  (kA/m)  │        │  (kA/m)  │
├────┼────┼────┼─────┼─────┼────┼─────┤
│        │        │        │          │          │        │          │
│実施例１│０．８２│０．６１│２５０．２│  ８９．０│２．８１│１６１．２│
│        │        │        │          │          │        │          │
│実施例２│０．８０│０．６４│２４５．３│  ９０．１│２．７２│１５５．２│
│        │        │        │          │          │        │          │
│実施例３│０．８３│０．６３│２５７．７│１０１．９│２．５３│１５５．８│
│        │        │        │          │          │        │          │
│実施例４│０．８３│０．５９│２６８．５│  ８１．１│３．３１│１８７．４│
│        │        │        │          │          │        │          │
│実施例５│０．７７│０．６５│２３５．２│１０６．４│２．２１│１２８．８│
│        │        │        │          │          │        │          │
│実施例６│０．８２│０．６０│２５１．５│  ９０．８│２．７７│１６０．７│
│        │        │        │          │          │        │          │
├────┼────┼────┼─────┼─────┼────┼─────┤
│        │        │        │          │          │        │          │
│比較例１│０．８６│０．６５│１９０．５│１２１．４│１．５７│  ６９．１│
│        │        │        │          │          │        │          │
│比較例２│０．７０│０．７０│２２０．７│１３１．５│１．６８│  ８９．２│
│        │        │        │          │          │        │          │
│比較例３│０．７７│０．６７│２２６．４│１３２．０│１．７２│  ９４．４│
│        │        │        │          │          │        │          │
│比較例４│０．８２│０．６６│２４９．４│１３５．５│１．８４│１１３．９│
│        │        │        │          │          │        │          │
│比較例５│０．７０│０．６７│２２０．２│１３３．４│１．６５│  ８６．８│
│        │        │        │          │          │        │          │
│比較例６│０．８７│０．４９│２０２．５│１３２．７│１．５３│  ６９．８│
│        │        │        │          │          │        │          │
│比較例７│０．８４│０．６０│２５０．０│１１３．０│２．２１│１３７．０│
│        │        │        │          │          │        │          │
└────┴────┴────┴─────┴─────┴────┴─────┘
【００８８】
表３
┌──────┬─────────────┐
│            │      電磁変換特性        │
│            ├──────┬──────┤
│            │    Ｃ      │  Ｃ／Ｎ    │
│            │  （ｄＢ）  │  （ｄＢ）  │
├──────┼──────┼──────┤
│            │            │            │
│  実施例１  │    ２．４  │    ３．１  │
│            │            │            │
│  実施例２  │    １．６  │    ２．８  │
│            │            │            │
│  実施例３  │    ２．５  │    １．５  │
│            │            │            │
│  実施例４  │    ２．７  │    ３．４  │
│            │            │            │
│  実施例５  │    ０．０  │    ０．０  │
│            │            │            │
│  実施例６  │    ２．３  │    ３．１  │
│            │            │            │
├──────┼──────┼──────┤
│            │            │            │
│  比較例１  │    ０．５  │  −３．１  │
│            │            │            │
│  比較例２  │  −１．５  │  −２．１  │
│            │            │            │
│  比較例３  │  −１．４  │  −１．８  │
│            │            │            │
│  比較例４  │  −１．０  │  −０．８  │
│            │            │            │
│  比較例５  │  −２．１  │  −２．０  │
│            │            │            │
│  比較例６  │  −１．２  │  −７．５  │
│            │            │            │
│  比較例７  │    ３．０  │  −３．７  │
│            │            │            │
└──────┴──────┴──────┘
【００８９】
上記の表１〜表３の結果から、最上層磁性層に含まれる磁性粉末が平均粒子サイズ３０ｎｍ以下の略粒状粒子で、長手方向の保磁力と幅方向の保磁力との比（ＨｃM ／ＨｃT ）が２．２以上である実施例１〜６の各磁気テープは、上記磁性粉末として平均粒子サイズが３０ｎｍより大きいものや粒状以外のものを用いたり、また上記比（ＨｃM ／ＨｃT ）が２．２未満となる比較例１〜７の磁気テープに比べて、再生出力（Ｃ）および再生出力ノイズ比（Ｃ／Ｎ）が高いことがわかる。さらに、図５の結果から、上記比（ＨｃM ／ＨｃT ）が大きくなるほど、Ｃ／Ｎも高くなることもわかる。
【図面の簡単な説明】
【００９０】
【図１】磁気テープにおける磁気記録された磁性層の磁化の様子を模式的に示す図である。
【図２】磁気テープにおける磁気記録時の磁性層の磁化の反転の様子を示すモデル図である。
【図３】本発明の磁気テープ（ＨｃM ／ＨｃT が２．２以上）に磁気記録した場合の磁性層の磁化の様子を模式的に示す図である。
【図４】本発明とは異なる磁気テープ（ＨｃM ／ＨｃT が２．２未満）に磁気記録した場合の磁性層の磁化の様子を模式的に示す図である。
【図５】磁気テープの長手Ｈｃ（長手方向ＨｃM ）／幅Ｈｃ（幅方向ＨｃT ）の比とＣ／Ｎとの関係を示す特性図である。
【符号の説明】
【００９１】
１  磁気テープ（磁性層）
２  磁化
３  磁気ヘッド
４  磁化遷移領域
Ｔ  時間経過
【図１】
2006092672.tif 000002
【図２】
2006092672.tif 000003
【図３】
2006092672.tif 000004
【図４】
2006092672.tif 000005
【図５】
2006092672.tif 000006